FR 3083735 A1 20200117 FR 1856345 A 20180710 I Procédé de fabrication d'un panneau composite La présente invention se rapporte à la fabrication de panneaux composites comprenant une âme centrale alvéolaire du type nid d'abeille prise en sandwich entre deux peaux. L'invention est plus particulièrement appliquée aux panneaux d'inverseur de poussée de nacelle de turboréacteur formés d'un tel panneau composite. Ce type de panneau comporte généralement au moins une face aérodynamique obtenue lorsque la peau utilisée est une peau acoustique perforée d'une multitude d'orifices permettant une communication fluidique entre l'extérieur et l'intérieur de l'âme centrale alvéolaire du composite, formant ainsi un panneau composite acoustique. La fabrication d'un tel panneau peut être réalisée par plusieurs solutions. Une première de ces solutions consiste à utiliser un procédé de drapage d'un tissu pré-imprégné puis autoclavé. Toutefois une telle solution nécessite le collage de plusieurs pièces fabriquées séparément avant assemblage pour former la structure composite sandwich. Une autre solution est d'utiliser la technique dite d'infusion de résine. Cette technique consiste à réaliser les pièces composites en disposant différentes couches de matériaux sur une forme, puis à assurer à l'intérieur de ces différentes 20 couches la diffusion d'une résine en vue de sa polymérisation. Ce type de technique est mise en oeuvre notamment dans le cas de panneaux composites présentant une seule face aérodynamique de sorte que, pour réaliser un panneau composite présentant deux faces aérodynamiques de part et d'autre dudit panneau, cela impose le collage de plusieurs pièces fabriquées 25 séparément. Enfin, un autre procédé de fabrication connu qui permet d'obtenir une pièce avec deux faces aérodynamiques est le moulage par injection de résine liquide, dit RTM (« Resin Transfert Molding »). Ce procédé RTM consiste à injecter sous pression et dans un moule fermé de la résine dans une préforme de renfort sèche. Le vide est 30 souvent effectué dans l'outillage afin de faciliter la migration de la résine. La principale caractéristique de ce procédé est qu'il permet d'obtenir des pièces comportant deux faces lisses parfaitement calibrées. Toutefois, il résulte généralement de la mise en oeuvre de ce procédé, la présence non désirée de résine à l'intérieur des alvéoles. Ceci est particulièrement 35 préjudiciable, en particulier lorsque le panneau composite à fabriquer est destiné à former un panneau d'atténuation acoustiques. 2 En effet, ces panneaux sont prévus pour réduire les émissions de bruit des turboréacteurs, ces panneaux présentant en général une structure sandwich comprenant : - une peau perforée, perméable à l'air, externe (orientée vers la source du bruit), 5 dite « résistive » ou « acoustique », dont le rôle est de dissiper l'énergie acoustique, - une structure à âme alvéolaire du type nid d'abeille et, - une peau interne formée par une peau pleine (opposée à la source du bruit), dite structurante. 10 Dans ce cas, l'espace intérieur des cellules est particulièrement important du fait que chacune des alvéoles de l'âme centrale forme un raisonneur de Helmholtz. La présente invention a pour objet de proposer une solution permettant une fabrication simplifiée d'un panneau composite, en réduisant substantiellement le nombre d'étape de fabrication, notamment en évitant une étape finale de collage des 15 éléments entre eux, tout en permettant d'aboutir à un panneau composite dont les alvéoles conservent leur intégrité. À cet effet, l'invention concerne un procédé de fabrication d'un panneau composite comprenant une âme centrale alvéolaire interposée entre deux peaux. Selon l'invention, le procédé de fabrication comprend les étapes 20 suivantes : fabrication d'un élément à structure alvéolaire comprenant une structure à âme alvéolaire interposée entre deux couches de plis structuraux destinées à former les peaux, - positionnement de l'élément à structure alvéolaire dans un moule, 25 formation de moyens de drainage de part et d'autre de la structure à âme alvéolaire, - infusion de l'élément à structure alvéolaire de sorte à l'imprégner d'une résine, - réalisation d'un drainage de la résine par les moyens de drainage dans l'élément à structure alvéolaire lors de l'étape d'infusion, les moyens de drainage 30 présentant une géométrie configurée pour assurer le drainage, et - polymérisation de l'élément à structure alvéolaire imprégné pour former le panneau composite. Selon un mode de réalisation possible, les moyens de drainage sont obtenus par un procédé de stabilisation de façon à former des ondulations le long de 35 chaque face de l'élément à structure alvéolaire. Le procédé de fabrication comprend alors : - une étape préliminaire de fabrication d'une structure à âme alvéolaire étanche avant l'étape de fabrication d'un élément à structure alvéolaire comportant une étape de positionnement d'une première couche de stabilisation sur une première face de la structure à âme alvéolaire et une étape de positionnement 5 d'une deuxième couche de stabilisation sur une deuxième face de la structure à âme alvéolaire, les moyens de drainage étant obtenus lors d'une étape de polymérisation préliminaire durant laquelle les couches de stabilisation sont déformées pour former des ondulations le long de chaque face de l'élément à structure 10 alvéolaire. De préférence, les deux couches de stabilisation sont collées sur les bords périphériques de la structure à âme alvéolaire lors de l'étape préliminaire de fabrication de la structure à âme alvéolaire étanche. Selon un autre mode de réalisation, le procédé de fabrication d'un 15 panneau composite comprend une étape préliminaire de fabrication d'une structure à âme alvéolaire préformée avant l'étape de fabrication d'un élément à structure alvéolaire comportant : - une étape de positionnement d'un premier élément déformable sur un moule, - une étape de positionnement d'une première couche de stabilisation sur le premier élément déformable, - une étape de positionnement d'une première face de la structure à âme alvéolaire sur la première couche de stabilisation, - une étape de positionnement d'une deuxième couche de stabilisation sur une deuxième face de la structure à âme alvéolaire, - une étape de positionnement d'un deuxième élément déformable sur la deuxième couche de stabilisation, les premier et deuxième éléments préformés comprenant chacun une face ondulée destinée à être en contact des couches de stabilisation respectives, - une étape de positionnement d'un contre moule sur le deuxième élément déformable, - une étape de cuisson sous vide, générant une structure à âme alvéolaire préformée comprenant des ondulations sur ces deux faces formant les moyens de drainage, la structure à âme alvéolaire préformée étant utilisée dans l'étape de fabrication d'un élément à structure alvéolaire. 4 Avantageusement, la structure à âme alvéolaire comprend une multitude d'alvéoles, chacune associée à une ondulation de chacun des couches de stabilisation. Chaque ondulation est formée par une zone incurvée des couches de stabilisation vers l'intérieur de l'alvéole. 5 Selon un autre mode de réalisation, l'étape de fabrication d'un élément à structure alvéolaire comprend une sous étape de formation de deux couches de plis structuraux préformées avant l'étape de fabrication d'un élément à structure alvéolaire de façon à obtenir deux couches de plis structuraux préformées présentant chacune une surface gaufrée ou ondulée destinée à être positionnée en regard d'une face de la 10 structure à âme alvéolaire pour former les moyens de drainage. De préférence, la sous étape de formation de deux couches de plis structuraux préformées comprend une étape de positionnement d'une grille ou matrice de poinçonnage sur un moule, une étape de positionnement d'un couche de plis structuraux sur la grille ou matrice de poinçonnage, une étape de recouvrement par un 15 contre moule et une étape de compression pour former un couches de plis structuraux préformée. Selon un autre mode de réalisation, le procédé de fabrication d'un panneau composite comprend une étape de positionnement de plusieurs couches de fibres supplémentaires entre la structure à âme alvéolaire et chaque couche de plis 20 structuraux. Les couches de fibres supplémentaires sont agencées de façon à former des interstices entres elles. Les interstices forment les moyens de drainage. Selon un autre mode de réalisation, le procédé de fabrication d'un panneau composite comprend une étape de formation de canaux sur chacune des faces de la structure à âme alvéolaire avant l'étape de fabrication de l'élément à structure 25 alvéolaire. Les canaux forment les moyens de drainage. L'invention fournit ainsi un procédé permettant une fabrication simplifiée d'un panneau composite, en réduisant substantiellement le nombre d'étapes de fabrication, notamment en évitant une étape finale de collage des éléments entre eux, tout en permettant d'aboutir à un panneau composite dont les alvéoles conservent leur 30 intégrité. Les alvéoles ne sont pas obturées par la résine. Les moyens de drainages sont intégrés au panneau composite. Ils sont formés et utilisés lors du procédé de fabrication, puis conservés sur le produit final, sans détériorer les performances acoustiques et structurales du panneau composite. La qualité de surface est obtenue grâce à l'application d'une deuxième 35 partie de moule ou contre moule sur l'ensemble. Il y a aussi moins de risque d'avoir des peaux avec des surfaces différentes dues à des cuissons différentes puisque le procédé de fabrication ne comprend qu'une seule cuisson. De plus, il est utilisé moins de produits, réduisant l'impact 5 environnemental. Il y a moins d'énergie consommée pour la polymérisation. Selon un autre aspect, l'invention concerne un panneau composite comprenant une structure à âme alvéolaire interposée entre deux peaux obtenu par le procédé de fabrication tel que défini précédemment. Des moyens de drainage formés 10 durant le procédé sont intégrés dans le panneau composite. L'invention concerne également un élément à structure alvéolaire destiné à être infusée par une résine en vue d'une étape de polymérisation afin d'obtenir un panneau composite comprenant une âme centrale alvéolaire interposée entre deux peaux. 15 L'élément à structure alvéolaire comprend une structure à âme alvéolaire disposée entre deux couches de plis structuraux destinées à former les peaux. Selon l'invention, l'élément à structure alvéolaire comprend des moyens de drainage pour répartir la résine lors de l'infusion. Les moyens de drainage présentent une géométrie configurée pour assurer le drainage de la résine dans l'élément à 20 structure alvéolaire lors de l'infusion. D'autres caractéristiques et avantages de l'invention ressortiront à la lecture de la description qui suit, donnée uniquement à titre d'exemple, en référence aux figures annexées, qui illustrent : figure 1, un élément à structure alvéolaire lors d'une étape de fabrication d'un 25 panneau composite selon un mode de réalisation de l'invention utilisant un procédé de stabilisation ; figure 2, une structure à âme alvéolaire lors d'une étape de fabrication d'une structure à âme alvéolaire préformée selon un autre mode de réalisation de l'invention ; 30 figure 3, une vue de dessus d'un couche de plis structuraux lors d'une sous étape de formation de deux couches de plis structuraux préformées ; figure 4, une vue de profil de ces couches de plis structuraux ; figure 5, un élément à structure alvéolaire lors d'une étape de fabrication d'un panneau composite selon un mode de réalisation de l'invention utilisant ces 35 deux couches de plis structuraux préformées ; 6 figure 6, un élément à structure alvéolaire lors d'une étape de fabrication d'un panneau composite selon un autre mode de réalisation de l'invention utilisant des couches de fibres supplémentaires ; figure], une structure à âme alvéolaire après une étape de formation de canaux 5 sur chacune de ces faces ; figure 8, une structure à âme alvéolaire obtenue avec ces canaux ; figure 9, la structure à âme alvéolaire comprenant ces canaux lors d'une étape de fabrication d'un panneau composite selon un autre mode de réalisation de l'invention. 10 Sur l'ensemble de ces figures, des références identiques ou analogues désignent des organes ou ensembles d'organes identiques ou analogues. La figure 1 illustre un procédé de fabrication d'un panneau composite comprenant une âme centrale alvéolaire interposée entre deux peaux selon un mode de réalisation de l'invention. 15 Le procédé de fabrication comprend une étape de fabrication d'un élément à structure alvéolaire 1 comprenant une structure à âme alvéolaire 2 interposée entre deux couches de plis structuraux 4, 5 destinées à former les peaux du composite. L'élément à structure alvéolaire 1 est un produit intermédiaire utilisé 20 durant cette étape de fabrication. La structure à âme alvéolaire 2 du produit intermédiaire et l'âme centrale alvéolaire du produit fini (le panneau composite) comprennent un réseau de parois alvéolaire 3 formant des alvéoles 13 ou cavités qui peuvent être en forme de nid d'abeille par exemple. 25 Le panneau composite peut ne pas comprendre de face aérodynamique. Il comprend de préférence une ou deux faces aérodynamiques. Les peaux sont positionnées en opposition de part et d'autre de l'âme centrale alvéolaire du composite pour former les faces aérodynamiques. L'utilisation d'une peau aérodynamique ou acoustique perforée d'une 30 multitude d'orifices permettant une communication fluidique entre l'extérieur et l'intérieur de l'âme centrale alvéolaire du composite, forme un panneau composite acoustique pouvant être utilisé comme volet ou panneau d'inverseur de poussée de nacelle de turboréacteur. Le procédé de fabrication comprend une étape de positionnement de 35 l'élément à structure alvéolaire 1 dans un moule comportant une première partie de moule 15 et une deuxième partie de moule 16. 7 Le procédé de fabrication comprend une étape de formation de moyens de drainage 7 de part et d'autre de la structure à âme alvéolaire 2 et une étape d'infusion de l'élément à structure alvéolaire 1 de sorte à l'imprégner d'une résine. Le procédé de fabrication comprend une étape de réalisation d'un 5 drainage de la résine par les moyens de drainage] dans l'élément à structure alvéolaire 1 lors de l'étape d'infusion. Les moyens de drainage 7 présentent une géométrie configurée pour assurer le drainage de la résine et imprégner l'élément à structure alvéolaire 1. Le procédé de fabrication comprend une étape de polymérisation de 10 l'élément à structure alvéolaire imprégné pour former le panneau composite. La résine et les composants du panneau supportent une température de mise en oeuvre supérieure à 160°. On obtient un composant composite avec des moyens de drainage 7 intégrés, c'est à dire faisant partie de la structure finale du composite et dont la 15 polymérisation a été faite en une seule étape. L'ordre des étapes ci-dessus n'est pas limitatif et peut être différent. Selon un mode de réalisation préféré représenté sur la figure 1, les moyens de drainage 7 sont obtenus par un procédé de stabilisation (ou stabilisation de forme) de façon à former des ondulations 12 le long de chaque face 10, 11 de l'élément à 20 structure alvéolaire 1. Lors de la stabilisation, les ondulations peuvent être obtenues par un différentiel de pression entre l'intérieur et l'extérieur de l'âme alvéolaire et figées lors d'une étape de polymérisation préliminaire. De manière plus précise, le procédé de fabrication du panneau composite 25 comprend une étape préliminaire de fabrication d'une structure à âme alvéolaire étanche avant l'étape de fabrication d'un élément à structure alvéolaire 1 comportant une étape de positionnement d'une première couche de stabilisation 8 sur une première face 10 de la structure à âme alvéolaire 2 et une étape de positionnement d'une deuxième couche de stabilisation 9 sur une deuxième face 11 de la structure à 30 âme alvéolaire 2. De préférence, les deux couches de stabilisation 8, 9 sont collées avec des adhésifs sur les bords périphériques de la structure à âme alvéolaire 2 lors de l'étape préliminaire de fabrication de la structure à âme alvéolaire 2 étanche. La structure à âme alvéolaire 2 étanche est un produit intermédiaire qui 35 est ensuite utilisé pour la fabrication du panneau composite. 8 Une première couche de plis structuraux 4 sec est drapée sur la première partie de moule 15. En option, un premier tissu de verre 17 peut être positionné sur la première couche de plis structuraux 4. 5 La structure à âme alvéolaire 2 étanche est positionnée sur le premier tissu de verre 17. En option, un deuxième tissu de verre 18 peut être positionné sur la structure à âme alvéolaire 2 étanche. Une deuxième couche de plis structuraux 5 sec est drapée sur le deuxième 10 tissu de verre 18. On obtient un élément à structure alvéolaire 1 comprenant une structure à âme alvéolaire 2 interposée entre deux couches de plis structuraux 4, 5 qui est recouvert par la deuxième partie de moule 16. Les étapes d'infusion et de polymérisation sont ensuite appliquées. 15 Les moyens de drainage 7 sont formés lors de l'étape de polymérisation durant laquelle les couches de stabilisation 8, 9 sont déformées pour former des ondulations 12 le long de chaque face 10, 11 de l'élément à structure alvéolaire 1. La structure à âme alvéolaire 2 comprend une multitude d'alvéoles 13 chacune associée à une ondulation 12 de chacune des couches de stabilisation 8, 9. 20 Chaque ondulation 12 est formée par une zone incurvée 14 des couches de stabilisation 8, 9 vers l'intérieur de l'alvéole 13. Ces ondulations 12 forment des canaux de drainage permettant de drainer la résine lors de l'infusion. Selon un autre mode de réalisation illustré sur la figure 2, le procédé de fabrication d'un panneau composite comprend une étape préliminaire de fabrication 25 d'une structure à âme alvéolaire 2 préformée avant l'étape de fabrication d'un élément à structure alvéolaire 1 comportant : - une étape de positionnement d'un premier élément déformable 19 sur un moule 23, - une étape de positionnement d'une première couche de stabilisation 8 sur le 30 premier élément déformable 19, - une étape de positionnement d'une première face 10 de la structure à âme alvéolaire 2 sur la première couche de stabilisation 8, - une étape de positionnement d'une deuxième couche de stabilisation 9 sur une deuxième face 11 de la structure à âme alvéolaire 2, 35 - une étape de positionnement d'un deuxième élément déformable 20 sur la deuxième couche de stabilisation 9, les premier et deuxième éléments 9 déformables 19, 20 comprenant chacun une face ondulée 21, 22 destinée à être en contact des couches de stabilisation 8, 9 respectives, - une étape de positionnement d'un contre moule 24 sur le deuxième élément déformable 20, 5 - une étape de cuisson sous vide, générant une structure à âme alvéolaire 2 préformée comprenant des ondulations 12 sur ces deux faces 10, 11, formant les moyens de drainage 7. Le premier élément déformable 19 épouse la première face 10 de la structure à âme alvéolaire 2 et le deuxième élément déformable 20 épouse la deuxième 10 face 11 de la structure à âme alvéolaire 2. Le premier et le deuxième élément déformable 19, 20 sont des templates de forme (matelas textile (plis de « breather » par exemple) ou matelas de silicone (plis de DAM par exemple)). De préférence, un marouflage normal est réalisé sur le premier et le 15 deuxième élément déformable 19, 20. L'ensemble est cuit sous vide suivant le cycle connu des couches de stabilisation 8, 9. La structure à âme alvéolaire 2 préformée obtenue comprend une multitude d'alvéoles 13 chacune associée à une ondulation 12 de chacun des couches 20 de stabilisation 8, 9. Chaque ondulation 12 est formée par une zone incurvée 14 des couches de stabilisation 8, 9 devenues étanches, vers l'intérieur de l'alvéole 13. Ces ondulations 12 forment des canaux de drainage permettant de drainer la résine lors de l'infusion. La structure à âme alvéolaire 2 préformée est un produit intermédiaire qui 25 est ensuite utilisé dans l'étape de fabrication d'un élément à structure alvéolaire 1. Lors de la fabrication d'un élément à structure alvéolaire 1, une première couche de plis structuraux 4 est positionnée sur une première partie de moule 15. La structure à âme alvéolaire 2 préformée est ensuite positionnée sur la première couche de plis structuraux 4. La structure à âme alvéolaire 2 repose sur sa 30 première face 10. Une deuxième couche de plis structuraux 5 est positionnée sur la deuxième face 11 de la structure à âme alvéolaire 2. La deuxième partie de moule 16 est ensuite positionnée au-dessus de la deuxième couche de plis structuraux 5 pour refermer le moule. 35 Les étapes d'infusion de résine et de polymérisation sont ensuite réalisées sous vide et à haute température de préférence supérieure à 160°. 10 Selon un autre mode de réalisation représenté sur les figures 3 à 5, l'étape de fabrication d'un élément à structure alvéolaire 1 comprend une sous étape de formation de deux couches de plis structuraux préformées 4a, Sa avant l'étape de fabrication d'un élément à structure alvéolaire 1. 5 Les deux couches de plis structuraux préformées 4a, Sa présentent chacune une surface gaufrée ou ondulée 25, 26 destinée à être positionnée en regard d'une face 10, 11 de la structure à âme alvéolaire 2 pour former les moyens de drainage 7. De manière plus précise, lors de la sous étape de formation de chacune 10 des deux couches de plis structuraux préformées 4a, Sa, une grille ou matrice de poinçonnage 27 est mise en place sur un moule 28, comme illustré sur les figures 3 et 4. La grille ou matrice de poinçonnage 27 est non adhérente (téflon par exemple) et comprend un quadrillage comme un maillage de 5X5 mm, par exemple. 15 Chaque couche de plis structuraux 4, 5 est positionnée sur une grille ou matrice de poinçonnage 27 respective et peut être formée de plusieurs films de carbone poudrés, par exemple. Un contre moule recouvre la couche de plis structuraux 4, 5. Chaque couche de plis structuraux 4, 5 est compactée pour obtenir une 20 préforme et donc une couche de plis structuraux préformée 4a, Sa présentant une surface gaufrée ou ondulée 25, 26 avec des canaux de drainage 29. La grille ou matrice de poinçonnage 27 est ensuite retirée. Comme illustré sur la figure 5, lors de la fabrication d'un élément à structure alvéolaire 1, une première couche de plis structuraux préformée 4a est 25 positionnée sur une première partie de moule 15. La structure à âme alvéolaire 2 est ensuite positionnée sur la première couche de plis structuraux préformée 4a. La structure à âme alvéolaire 2 repose sur sa première face 10. Une deuxième couche de plis structuraux préformée Sa est positionnée 30 sur la deuxième face 11 de la structure à âme alvéolaire 2. La deuxième partie de moule 16 est ensuite positionnée au-dessus de la deuxième couche de plis structuraux préformée Sa pour refermer le moule. Des tissus de verre 30 peuvent éventuellement être positionnés entre chaque couche de plis structuraux préformée 4a, Sa et la structure à âme alvéolaire 2. 35 Les étapes d'infusion de résine et de polymérisation sont ensuite réalisées sous vide et à haute température de préférence supérieure à 1600 . 11 Selon un autre mode de réalisation représenté sur la figure 6, l'étape de fabrication d'un élément à structure alvéolaire 1 comprend une étape de positionnement de plusieurs couches de fibres supplémentaires 31, 33 entre la structure à âme alvéolaire 2 et chaque couche de plis structuraux 4, 5. 5 Les couches de fibres supplémentaires 31, 33 sont agencées de façon à former des interstices 32 ou canaux de drainage entres elles, formant les moyens de drainage 7. Plus précisément, lors de la fabrication d'un élément à structure alvéolaire 1, une première couche de plis structuraux 4 est positionnée sur une première partie 10 de moule 15. Une première couche de fibres supplémentaires 31 est drapée entre la structure à âme alvéolaire 2 et la première couche de plis structuraux 4. Les fibres supplémentaires sont agencées de façon à former des interstices 32 ou jeu entre ces dernières. 15 La structure à âme alvéolaire 2 est ensuite positionnée sur la première couche de fibres supplémentaires 31. La structure à âme alvéolaire 2 repose sur sa première face 10. Une deuxième couche de fibres supplémentaires 33 est drapée sur la deuxième face 11 de la structure à âme alvéolaire 2. 20 Les fibres supplémentaires sont agencées de façon à former des interstices 32 ou jeu entre ces dernières. La deuxième couche de plis structuraux 5 est positionnée sur la deuxième couche de fibres supplémentaires 33. La deuxième partie de moule 16 est ensuite positionnée au-dessus de la 25 deuxième couche de plis structuraux 5 pour refermer le moule. Des tissus de verre 30 peuvent éventuellement être positionnés entre chaque couche de fibres supplémentaires 31, 33 et la structure à âme alvéolaire 2. Les étapes d'infusion de résine et de polymérisation sont ensuite réalisées sous vide et à haute température (de préférence supérieure à 160'). 30 La géométrie formée par les couches de fibres supplémentaires 31, 33 est configurée pour assurer le drainage de la résine lors de l'infusion. Selon un autre mode de réalisation représenté sur la figure 7, l'étape de fabrication d'un élément à structure alvéolaire 1 comprend une étape de formation de canaux 34 sur chacune des faces 10, 11 de la structure à âme alvéolaire 2 avant l'étape 35 de fabrication de l'élément à structure alvéolaire 1. Les canaux 34 forment les moyens de drainage 7. 12 Lors de cette étape de formation de canaux 34, des couches d'étanchéités 37 (composées par exemple de plis d'adhésifs, de verre, de carbone ou autre) sont collés sur la face 10, 11 de la structure à âme alvéolaire 2, comme représenté sur la figure 8. 5 Ces couches d'étanchéités 37 peuvent être protégées par un tissu à délaminer 38. Un contre moule est positionné en pression sur l'ensemble qui est polymérisé afin d'étancher la structure à âme alvéolaire 2 et de coller les différentes couches ensemble et sur la structure à âme alvéolaire 2. 10 Les canaux 34 peuvent être réalisés par usinage de rainures régulières dans le sens de l'infusion. Le rainurage peut être également un quadrillage. Le rainurage est réalisé après polymérisation. Les canaux 34 peuvent être réalisés en variante par un drapage de fibre carbone, verre ou autre espacées de manière à obtenir des canaux. La polymérisation 15 se fait donc après la mise en place des fibres. En variante, les canaux 34 peuvent être réalisés en installant un poinçon (grille téflon, par exemple) sur les tissus et sous le contre moule. La polymérisation se fait après la mise en place du poinçon. Les tissus à délaminer sont ensuite retirés. 20 La figure 8 représente la structure à âme alvéolaire 2 obtenue avec les canaux 34. La structure à âme alvéolaire 2 comprend ainsi deux faces externes rainurées 39, 40. Lors de la fabrication d'un élément à structure alvéolaire 1 tel qu'illustré 25 sur la figure 9, une première couche de plis structuraux 4 est positionnée sur une première partie de moule 15. La structure à âme alvéolaire 2 rainurée est ensuite positionnée sur la première couche de plis structuraux 4. La structure à âme alvéolaire 2 rainurée repose sur sa première face externe rainurée 39. 30 Une deuxième couche de plis structuraux 5 est positionnée sur la deuxième face externe rainurée 40 de la structure à âme alvéolaire 2. La deuxième partie de moule 16 est ensuite positionnée au-dessus du deuxième couche de plis structuraux 5 pour refermer le moule. En option, une couche de tissus de verre 41 peut être positionnée entre 35 chaque couche de plis structuraux 4, 5 et la structure à âme alvéolaire 2 rainurée. 13 Les étapes d'infusion de résine et de polymérisation sont ensuite réalisées sous vide et à haute température. La résine est ainsi drainée par les canaux 34. L'invention est décrite dans ce qui précède à titre d'exemple. Il est entendu 5 que l'homme du métier est à même de réaliser différentes variantes de réalisation de l'invention sans pour autant sortir du cadre de l'invention. REVENDICATIONS1. Procédé de fabrication d'un panneau composite comprenant une âme centrale alvéolaire interposée entre deux peaux, le procédé de fabrication étant caractérisé en ce qu'il comprend les étapes suivantes : fabrication d'un élément à structure alvéolaire (1) comprenant une structure à âme alvéolaire (2) interposée entre deux couches de plis structuraux (4, 5) destinées à former les peaux, - positionnement de l'élément à structure alvéolaire (1) dans un moule, formation de moyens de drainage (7) de part et d'autre de la structure à âme alvéolaire (2), - infusion de l'élément à structure alvéolaire (1) de sorte à l'imprégner d'une résine, - réalisation d'un drainage de la résine par les moyens de drainage (7) dans l'élément à structure alvéolaire (1) lors de l'étape d'infusion, lesdits moyens de drainage (7) présentant une géométrie configurée pour assurer ledit drainage, et - polymérisation de l'élément à structure alvéolaire imprégné pour former le panneau composite. 2. Procédé de fabrication d'un panneau composite selon la revendication 20 1, caractérisé en ce que les moyens de drainage (7) sont obtenus par un procédé de stabilisation de façon à former des ondulations (12) le long de chaque face (10, 11) de l'élément à structure alvéolaire (1). 3. Procédé de fabrication d'un panneau composite selon la revendication 2, caractérisé en ce qu'il comprend : 25 - une étape préliminaire de fabrication d'une structure à âme alvéolaire (2) étanche avant l'étape de fabrication d'un élément à structure alvéolaire (1) comportant une étape de positionnement d'une première couche de stabilisation (8) sur une première face (10) de la structure à âme alvéolaire (2) et une étape de positionnement d'une deuxième couche de stabilisation (9) sur 30 une deuxième face (11) de la structure à âme alvéolaire (2), les moyens de drainage (7) étant obtenus lors d'une étape de polymérisation préliminaire durant laquelle les couches de stabilisation (8, 9) sont déformées pour former des ondulations (12) le long de chaque face (10, 11) de l'élément à structure alvéolaire (1). 35 4. Procédé de fabrication d'un panneau composite selon la revendication 3, caractérisé en ce que les deux couches de stabilisation (8,9) sont collées sur les bords 15 périphériques de la structure à âme alvéolaire (2) lors de l'étape préliminaire de fabrication de la structure à âme alvéolaire (2) étanche. S. Procédé de fabrication d'un panneau composite selon la revendication 1, caractérisé en ce qu'il comprend une étape préliminaire de fabrication d'une 5 structure à âme alvéolaire (2) préformée avant l'étape de fabrication d'un élément à structure alvéolaire (1) comportant : - une étape de positionnement d'un premier élément déformable (19) sur un moule (23), - une étape de positionnement d'une première couche de stabilisation (8) sur le 10 premier élément déformable (19), - une étape de positionnement d'une première face (10) de la structure à âme alvéolaire (2) sur la première couche de stabilisation (8), - une étape de positionnement d'une deuxième couche de stabilisation (9) sur une deuxième face (11) de la structure à âme alvéolaire (2), 15 - une étape de positionnement d'un deuxième élément déformable (20) sur la deuxième couche de stabilisation (9), les premier et deuxième éléments déformables (19, 20) étant destinés à être en contact des couches de stabilisation (8, 9) respectives, - une étape de positionnement d'un contre moule (24) sur le deuxième élément déformable (20), - une étape de cuisson sous vide, générant une structure à âme alvéolaire (2) préformée comprenant des ondulations (12) sur ces deux faces (10, 11) formant les moyens de drainage (7), - la structure à âme alvéolaire (2) préformée étant utilisée dans l'étape de fabrication d'un élément à structure alvéolaire (1). 6. Procédé de fabrication d'un panneau composite selon l'une quelconque des revendications 3 à 5, caractérisé en ce que la structure à âme alvéolaire (2) comprend une multitude d'alvéoles (13), chacune associée à une ondulation (12) de chacune des couches de stabilisation (8, 9), chaque ondulation (12) étant formée par une zone incurvée (14) des couches de stabilisation (8, 9) vers l'intérieur de l'alvéole (13). 7. Procédé de fabrication d'un panneau composite selon la revendication 1, caractérisé en ce que l'étape de fabrication d'un élément à structure alvéolaire (1) comprend une sous étape de formation de deux couches de plis structuraux préformées (4a, 5a) avant l'étape de fabrication d'un élément à structure alvéolaire (1) de façon à obtenir deux couches de plis structuraux préformées (4a, 5a) présentant chacun une 16 surface gaufrée ou ondulée (25, 26) destinée à être positionnée en regard d'une face (10, 11) de la structure à âme alvéolaire (2) pour former les moyens de drainage (7). 8. Procédé de fabrication d'un panneau composite selon la revendication 7, caractérisé en ce que la sous étape de formation de deux couches de plis structuraux 5 préformées (4a, 5a) comprend une étape de positionnement d'une grille ou matrice de poinçonnage (27) sur un moule (28), une étape de positionnement d'une couche de plis structuraux (4, 5) sur la grille ou la matrice de poinçonnage (27), une étape de recouvrement par un contre moule et une étape de compression pour former une couche de plis structuraux préformée (4a, 5a) et gauffrés, formant les moyens de 10 drainage (7). 9. Procédé de fabrication d'un panneau composite selon la revendication 1, caractérisé en ce qu'il comprend une étape de positionnement de plusieurs couches de fibres supplémentaires (31, 33) entre la structure à âme alvéolaire (2) et chaque couche de plis structuraux (4, 5), les couches de fibres supplémentaires (31, 33) étant 15 agencées de façon à former des interstices (32) entres elles, lesdits interstices (32) formant les moyens de drainage (7). 10. Procédé de fabrication d'un panneau composite selon la revendication 1, caractérisé en ce qu'il comprend une étape de formation de canaux (34) sur chacune des faces (10, 11) de la structure à âme alvéolaire (2) avant l'étape de fabrication de 20 l'élément à structure alvéolaire (1), lesdits canaux (34) formant les moyens de drainage (7). 11. Panneau composite comprenant une structure à âme alvéolaire (2) interposée entre deux peaux caractérisé en ce qu'il est obtenu par le procédé de fabrication tel que défini selon l'une quelconque des revendications là 10, des moyens 25 de drainage (7) formés durant ledit procédé étant intégrés dans le panneau composite. 12. Elément à structure alvéolaire (1) destiné à être infusée par une résine en vue d'une étape de polymérisation afin d'obtenir un panneau composite comprenant une âme centrale alvéolaire interposée entre deux peaux, l'élément à structure alvéolaire (1) comprenant une structure à âme alvéolaire (2) disposée entre 30 deux couches de plis structuraux (4, 5) destinées à former les peaux, l'élément à structure alvéolaire (1) étant caractérisé en ce qu'il comprend des moyens de drainage (7) pour répartir la résine lors de l'infusion, lesdits moyens de drainage (7) présentant une géométrie configurée pour assurer le drainage de la résine dans l'élément à structure alvéolaire (1) lors de l'infusion. 35